(57)【要約】【課題】  本発明は、高い押圧を要することなく、樹脂の充填を阻害することなく、モールドに形成された微小な凹凸パターンに、その形状に忠実に追従して樹脂を充填させることを可能とするナノインプリント方法を提供することを目的とするものである。【解決手段】  モールドに形成された微小な凹凸パターンへの樹脂の充填に関して、モールドの表面自由エネルギーと樹脂の表面自由エネルギーの関係や、樹脂の表面自由エネルギーの大きさ、および、モールドと樹脂との付着エネルギーと樹脂の表面自由エネルギーおよびその極性成分との関係等が、特定の条件を満たすものであれば、毛管力を効果的に利用することができ、これにより上記課題を解決する。【選択図】      図１
2015092598.tif 000002
【特許請求の範囲】
【請求項１】
モールドに形成された凹凸の転写パターンを、被転写基板上に形成された硬化性樹脂に転写するナノインプリント方法であって、
前記硬化性樹脂の硬化前の表面自由エネルギーが、前記モールドの表面自由エネルギーよりも小さい値であり、
前記硬化性樹脂の硬化前の表面自由エネルギーが、１０ｍＪ／ｍ2以上であることを特徴とするナノインプリント方法。
【請求項２】
前記モールドに対する前記硬化性樹脂の接触角が４０度以下であることを特徴とする請求項１に記載のナノインプリント方法。
【請求項３】
モールドに形成された凹凸の転写パターンを、被転写基板上に形成された硬化性樹脂に転写するナノインプリント方法であって、
前記モールドと硬化前の前記硬化性樹脂との付着エネルギーをＷmold/resistとし、前記硬化性樹脂の硬化前の表面自由エネルギーをγresistとした場合に、
前記硬化性樹脂の硬化前の表面自由エネルギーの極性成分（γpresist）の値が、
Ｗmold/resist／γresist−１＞０．９９６
の範囲を満たす値であることを特徴とするナノインプリント方法。
【発明の詳細な説明】
【技術分野】
【０００１】
本発明は、ナノインプリント用モールドに形成された微細な凹凸パターンを、被転写基板上に形成された硬化性樹脂に転写するナノインプリント方法に関し、より詳しくは、モールドの微細な凹凸パターンに樹脂を充填させる技術に関するものである。
【背景技術】
【０００２】
近年、特に半導体デバイスについては、微細化の一層の進展により高速動作、低消費電力動作が求められ、また、システムＬＳＩという名で呼ばれる機能の統合化などの高い技術が求められている。このような中、半導体デバイスのパターンを作製する要となるリソグラフィ技術は、パターンの微細化が進むにつれ、露光装置などが極めて高価になってきており、また、それに用いるマスク価格も高価になっている。
【０００３】
これに対して、１９９５年Ｐｒｉｎｃｅｔｏｎ大学のＣｈｏｕらによって提案されたナノインプリント法（インプリント法とも呼ばれる）は、装置価格や使用材料などが安価でありながら、１０ｎｍ程度の高解像度を有する微細パターン形成技術として注目されている（特許文献１）。
【０００４】
ナノインプリント法は、予め表面にナノメートルサイズの凹凸パターンを形成したモールド（テンプレート、スタンパ、金型とも呼ばれる)を、半導体ウエハなどの被転写基板表面に塗布形成された樹脂に押し付けて、前記樹脂を力学的に変形させて前記凹凸パターンを転写し、このパターン転写された樹脂をレジストマスクとして被転写基板を加工する技術である。一度モールドを作製すれば、ナノ構造が簡単に繰り返して成型できるため高いスループットが得られて経済的であるとともに、有害な廃棄物が少ないナノ加工技術であるため、近年、半導体デバイスに限らず、さまざまな分野への応用が期待されている。
【０００５】
このようなナノインプリント法には、熱可塑性樹脂を用いて熱により凹凸パターンを転写する熱インプリント法や、光硬化性樹脂を用いて紫外線により凹凸パターンを転写する光インプリント法などが知られている（特許文献２）。
【０００６】
上記の光インプリント法は、室温でパターン転写でき、熱インプリント法のような加熱・冷却サイクルが不要でモールドや樹脂の熱による寸法変化が生じないために、解像性、アライメント精度、生産性などの点で優れていると言われている。
【０００７】
ここで、上述のようなナノインプリント法を用いて凹凸パターンを被転写基板に転写する際には、被転写基板上に形成された硬化前の樹脂を、モールドの凹凸パターンの形状に忠実に充填し、樹脂を硬化した後は、硬化した樹脂がモールドから離型されずに付着残留することに起因するパターン欠陥が発生しないように離型する必要がある。硬化前の樹脂充填に必要な時間を短縮するには、モールドと被転写基板の間の押圧力を増大させる方法があり、また、モールドと硬化後の樹脂の離型性を向上させるためには、モールド表面に離型層を形成する方法がある。
【先行技術文献】
【特許文献】
【０００８】
【特許文献１】特表２００４−５０４７１８号公報
【特許文献２】特開２００２−９３７４８号公報
【非特許文献】
【０００９】
【非特許文献１】金原寿郎著  「基礎物理学  上巻」裳華房  １９６３年
【非特許文献２】Ｊ．Ｎ．イスラエルアチヴィリ著  近藤保/大島広行訳「分子間力と表面力」朝倉書店  １９６３第２版  １９９６年
【非特許文献３】Ｄ．Ｋ．Ｏｗｅｎｓ  ｅｔ  ａｌ，Ｊ．Ａｐｐｌ．Ｐｏｌｙｍ．Ｓｃｉ，１３，１７４１−１７４７（１９６９）
【発明の概要】
【発明が解決しようとする課題】
【００１０】
しかしながら、高い押圧でモールドの微小な凹凸パターンに硬化前の流動性を有する樹脂を充填させる場合、樹脂が被転写基板の所望しない領域まで広がる恐れがある。また、モールドの変形を誘発してしまう恐れや、樹脂の広がりが不均一になるなどの恐れ、さらには、モールドもしくは被転写基板を破損してしまう恐れがあった。
【００１１】
一方、離型性を向上させるべく、表面自由エネルギーの小さい離型層をモールド表面に形成すると、離型する際の剥離力が小さくなるため、硬化後の樹脂がモールドに付着残留することに起因するパターン欠陥の低減には有効であるものの、硬化前における樹脂の充填を阻害してしまうという課題があった。
【００１２】
本発明は、上記実情に鑑みてなされたものであり、高い押圧を要することなく、樹脂の充填を阻害することなく、モールドに形成された微小な凹凸パターンに、その形状に忠実に追従して樹脂を充填させることを可能とするナノインプリント方法を提供することを目的とする。
【課題を解決するための手段】
【００１３】
本発明者は、種々研究した結果、モールドに形成された微小な凹凸パターンへの樹脂の充填に関して、モールドの表面自由エネルギーと樹脂の表面自由エネルギーの関係や、樹脂の表面自由エネルギーの大きさ、および、モールドと樹脂との付着エネルギーと樹脂の表面自由エネルギーおよびその極性成分との関係等が、特定の条件を満たすものであれば、毛管力を効果的に利用することができ、これにより上記課題を解決できることを見出して本発明を完成したものである。
【００１４】
すなわち、本発明の請求項１に係る発明は、モールドに形成された凹凸の転写パターンを、被転写基板上に形成された硬化性樹脂に転写するナノインプリント方法であって、前記硬化性樹脂の硬化前の表面自由エネルギーが、前記モールドの表面自由エネルギーよりも小さい値であり、前記硬化性樹脂の硬化前の表面自由エネルギーが、１０ｍＪ／ｍ2以上であることを特徴とするナノインプリント方法である。
【００１５】
また、本発明の請求項２に係る発明は、前記モールドに対する前記硬化性樹脂の接触角が４０度以下であることを特徴とする請求項１に記載のナノインプリント方法である。
【００１６】
また、本発明の請求項３に係る発明は、モールドに形成された凹凸の転写パターンを、被転写基板上に形成された硬化性樹脂に転写するナノインプリント方法であって、前記モールドと硬化前の前記硬化性樹脂との付着エネルギーをＷmold/resistとし、前記硬化性樹脂の硬化前の表面自由エネルギーをγresistとした場合に、前記硬化性樹脂の硬化前の表面自由エネルギーの極性成分（γpresist）の値が、
Ｗmold/resist／γresist−１＞０．９９６
の範囲を満たす値であることを特徴とするナノインプリント方法である。
【発明の効果】
【００１７】
本発明によれば、毛管力を効果的に利用することにより、高い押圧を要することなく、モールドに形成された微小な凹凸パターンに、その形状に忠実に追従して硬化前の樹脂を充填させることができる。
【図面の簡単な説明】
【００１８】
【図１】ホール状の凹パターンを有するモールドにおける毛管浸透のモデルを示す説明図である。
【図２】ホール状の凹パターンを有するモールドにおける樹脂の浸透高さの時間依存性を示す図である。
【図３】ホール状の凹パターンを有するモールドのパターンサイズと樹脂の浸透到達高さの関係を示す図である。
【図４】樹脂の表面自由エネルギーと樹脂の浸透到達高さの関係を示す図である。
【図５】モールドと樹脂との付着エネルギーを説明する図である。
【図６】モールド表面の樹脂に働く力を説明する模式図である。
【図７】樹脂の表面自由エネルギーの極性成分と接触角との関係を示す図の一例である。
【図８】樹脂の表面自由エネルギーの極性成分と接触角との関係を示す図の他の例である。
【図９】モールドの表面自由エネルギーと付着エネルギーの最大値との関係を示す図である。
【図１０】樹脂の表面自由エネルギーの極性成分と付着エネルギーとの関係を示す図の一例である。
【図１１】樹脂の表面自由エネルギーの極性成分と付着エネルギーとの関係を示す図の他の例である。
【図１２】毛管浸透の理論式のモデルを示す説明図である。
【発明を実施するための形態】
【００１９】
まず、本発明に係る樹脂の凹パターンにおける浸透到達高さについて説明する。
【００２０】
数式（１）は、円管内定常流の理論式（Ｈａｇｅｎ−Ｐｏｉｓｅｕｌｌｅの式）であり、半径ｒ、長さｈの円管の定常流の流量Qを、長さｈ端間の圧力差P、液体の粘性係数ηで記述するものである（非特許文献１）。図１２は、そのモデルを示す説明図である。
【００２１】
【数１】
2015092598.tif 000003
次に、図１に、ホール状の凹パターン（円柱状の孔パターン）を有するモールド１における毛管浸透のモデルを示す。図１に示す凹パターンは円管の上部が閉じられた系に相当し、流体である硬化前の樹脂２がこの凹パターンに毛管浸透し、凹パターンの底部（閉じられた円管の上部に相当）に気体３が閉じ込められている。図１に示すモデルにおいては、樹脂２と接するモールド１の表面とホール状の凹パターン内に浸透した樹脂表面との圧力差Ｐは、数式（２）のように表される。ここで、第１項は、ラプラス圧力に起因する成分であり、ｒはホール状の凹パターンの半径、γは樹脂の表面自由エネルギー、θは樹脂の凹パターン内壁での接触角、ηは樹脂の粘性係数を表す。第２項は、重力に起因する成分であり、ρは樹脂の密度、ｇは重力加速度、ｈは樹脂の浸透高さを示す。第３項は、モールドの押圧力の成分である。第４項は、閉じ込められた気体の圧力の成分であり、ｈは浸透高さ、ｈmは凹パターンの深さ、ｐairは大気圧を示す。
【００２２】
【数２】
2015092598.tif 000004
上記の数式（１）に、数式（２）を代入したものを数式（３）に示す。
【００２３】
【数３】
2015092598.tif 000005
ここで、流量Ｑは、体積速度であるため、数式（４）のようにも表される。なお、Ｖは流体の体積を、ｔは時間を示す。
【００２４】
【数４】
2015092598.tif 000006
それゆえ、数式（３）と数式（４）から、次の数式（５）が導き出される。
【００２５】
【数５】
2015092598.tif 000007
図２は、Ｘ軸を時間（ｔ）、Ｙ軸を浸透高さ（ｈ）として上記数式（５）をプロットした図である。図２に示すように、浸透高さ（ｈ）は、時間（ｔ）の経過に伴って高くなるが、一定の時間を経過すると、変化の小さい安定した値となる。それゆえ、以降、この安定した値を浸透到達高さ（ｈC）とする。
【００２６】
次に、図１に示すホール状の凹パターンを有するモールドの毛管浸透のモデルにおける、凹パターンの開口サイズ（直径＝２×ｒ）と浸透到達高さ（ｈC）の関係について、以下説明する。なお、凹パターンの深さ（ｈm）は１００ｎｍとして説明する。
【００２７】
図３は、Ｘ軸が凹パターンの開口サイズ（直径＝２×ｒ）、Ｙ軸が浸透到達高さ（ｈC）として、接触角（θ）を変化させた場合の上記数式（５）をプロットした図である。
【００２８】
なお、表面自由エネルギー（γ）は２５ｍＪ／ｍ2、圧力（ｐ）は３５００Ｐａとした。この圧力（ｐ）の値は、モールド裏面側から押圧せずに、モールドを樹脂の上に静置しているだけの状態を想定したものである。
【００２９】
図３に示すように、凹パターンの開口サイズが２０ｎｍ近傍では毛管力が強く、接触角（θ）が４０度以下の樹脂であれば、浸透到達高さ（ｈC）は９５ｎｍ以上、すなわち凹パターンの深さ（ｈm）の９５％に達する。
【００３０】
ただし、モールドを押圧しない状態で、被転写基板上の樹脂をモールドの転写領域全体に広げるためには、接触角（θ）は可能な限り小さくする必要がある。モールドの転写領域全体の大きさは、例えば、４０ｍｍ角程度である。
【００３１】
表１に転写面に各種離型層を設けた石英モールドにおける、純水と硬化性樹脂（東洋合成工業社製、ＰＡＫ−０１）の接触角の測定結果を示す。前記ＰＡＫ−０１は、ナノインプリントに一般的に用いられる硬化性樹脂である。
【００３２】
接触角測定装置としては、協和界面科学社製Ｄｒｏｐ  Ｍａｓｔｅｒを用いた。
【００３３】
なお、表１において、Ｏｐｔｏｏｌ（登録商標）とは、フッ素系シラン化合物を主成分とする離型層（ダイキン工業社製、Ｏｐｔｏｏｌ−ＤＳＸ）を、ＯＤＳとは、オクタデシルトリメトキシシラン（ＣＨ3（ＣＨ2）17Ｓｉ（ＯＣＨ3）3）をモールド上に気相成長法により形成した離型層を、ＨＭＤＳとは、ヘキサメチルジシラザン（ＨＭＤＳ）雰囲気に、モールドを曝して、モールド上に形成したＨＭＤＳからなる離型層を、それぞれ示す。
【００３４】
【表１】
2015092598.tif 000008
表１に示すように、離型層ＨＭＤＳと樹脂ＰＡＫ−０１の系において接触角（θ）が最も小さい結果となった。しかしながら、このＨＭＤＳとＰＡＫ−０１の系であっても、押圧しない状態では、樹脂はモールドの転写領域全体に広がりきらない場合がある。
【００３５】
それゆえ、樹脂の接触角（θ）は出来るだけ小さい値、例えば５度以下にすることが好ましい。
【００３６】
次に、図１に示すホール状の凹パターンを有するモールドの毛管浸透のモデルにおける、樹脂の表面自由エネルギー（γ）と浸透到達高さ（ｈC）の関係について、以下説明する。
【００３７】
図４は、Ｘ軸が樹脂の硬化前の表面自由エネルギー（γ）、Ｙ軸が浸透到達高さ（ｈC）として、凹パターンの開口サイズ（直径＝２×ｒ）を変化させた場合の上記数式（５）をプロットした図である。なお、接触角（θ）は５度、凹パターンの深さ（ｈm）は１００ｎｍ、圧力（ｐ）は３５００Ｐａである。
【００３８】
図４に示すように、樹脂の表面自由エネルギー（γ）が小さくなると、浸透到達高さ（ｈC）も小さくなり、この変化は、樹脂の表面自由エネルギー（γ）が１０ｍＪ／ｍ2より小さくなると顕著になる。それゆえ、樹脂の表面自由エネルギー（γ）は１０ｍＪ／ｍ2以上であることが好ましい。
【００３９】
次に、樹脂の表面自由エネルギー（γ）とモールドの付着エネルギー（Ｗmold/resist）の関係について、以下説明する。
【００４０】
図５は、モールドと樹脂との付着エネルギーを説明する図である。図面上の凹凸パターンは省略してある。なお、図５において、２１はモールド、２２は樹脂を示す。
【００４１】
ここで、図５（ａ）に示すように、接触している２つの媒質であるモールド２１と樹脂２２の単位面積を、図５（ｂ）に示すように、引き離すのに必要な自由エネルギーの変化を示す付着エネルギーは、樹脂表面からモールドを引き離す付着エネルギーをＷmold/resistとし、モールドの表面自由エネルギーをγmold 、樹脂の表面自由エネルギーをγresist、モールドとレジスト間の界面エネルギーをγmold/resistとすると、次の数式（６）で表される。
【００４２】
【数６】
2015092598.tif 000009
一方、樹脂とモールドの固体表面との間の現象は、簡単には樹脂の固体表面への濡れの程度で表される。本発明において、表面自由エネルギーを求めるのに用いる接触角は、固体表面上におかれた液滴の表面と固体表面との交点において、液滴に引いた接線と固体表面とのなす角度で、液滴を含む側の角度を示す。
【００４３】
図６は、モールド表面の樹脂に働く力を説明する模式図である。図６に示すように、モールド３１の表面に樹脂３２が形成されたとき、濡れ性すなわち親水性、疎水性の程度を表す接触角に関して、モールドの表面自由エネルギーをγmold、モールドと樹脂間の界面エネルギーをγmold/resist、樹脂の表面自由エネルギーをγresist、接触角をθとすると、３つの矢印で示す力関係が釣り合い、数式（７）に示すヤング−デュプレ（Ｙｏｕｎｇ−Ｄｕｐｒｅ）の式（非特許文献２）が成り立つ。
【００４４】
【数７】
2015092598.tif 000010
上記の数式（６）、（７）より、付着エネルギー（Ｗmold/resist）は、次の数式（８）で表される。したがって、樹脂の表面自由エネルギー（γresist）と接触角（θ）がわかれば、樹脂表面からモールドを引き離す付着エネルギー（Ｗmold/resist）を求めることができる。なお、樹脂の表面自由エネルギー（γresist）と接触角（θ）は計測により求めることができる。
【００４５】
【数８】
2015092598.tif 000011
それゆえ、数式（８）から、次の数式（９）が導き出される。
【００４６】
【数９】
2015092598.tif 000012
そして、数式（９）から、次の数式（１０）に示す範囲において５度以下の接触角（θ）が得られることになる。
【００４７】
【数１０】
2015092598.tif 000013
一方、数式（１１）に示すように、表面自由エネルギーγを分散相互作用による表面自由エネルギーγdと極性相互作用による表面自由エネルギーγpとの和とすると、オーエンス（Ｏｗｅｎｓ）の式（非特許文献３）から、下記の数式（１２）、（１３）が成り立つ。なお、γdresistおよびγpresistは、それぞれレジストの表面自由エネルギーの分散成分と極性成分であり、γdmoldおよびγpmoldは、それぞれモールド（モールド表面に離型層が設けられている場合は、その離型層）の表面自由エネルギーの分散成分と極性成分である。
【００４８】
【数１１】
2015092598.tif 000014
【００４９】
【数１２】
2015092598.tif 000015
【００５０】
【数１３】
2015092598.tif 000016
数式（１３）が示す通り、付着エネルギー（Ｗmold/resist）は、樹脂とモールドの表面自由エネルギーの分散成分（γdresistおよびγdmold）と極性成分（γpresistおよびγpmold）で決まるが、付着エネルギーの最大値（Ｗmold/resistｍａｘ）は、数式（１１）の関係から、分散成分と極性成分に依存せずに、数式（１４）のように表される。
【００５１】
【数１４】
2015092598.tif 000017
図７は、Ｘ軸を樹脂の表面自由エネルギーの極性成分（γpresist）、Ｙ軸を接触角（θ）として、上記数式（１１）、（１３）に基づき、上記数式（９）をプロットした図である。接触角は、液体と固体の表面自由エネルギーの分散成分、極性成分によって変わるため、極性成分の関数として示してある。なお、図７においては、樹脂の表面自由エネルギー（γresist）を２５ｍＪ／ｍ2、モールドの表面自由エネルギーの極性成分（γpmold）をモールドの表面自由エネルギー（γmold）の１／２としている。
【００５２】
図７に示すように、樹脂の表面自由エネルギー（γresist）が、モールドの表面自由エネルギー（γmold）よりも小さい場合に、接触角（θ）が５度以下になる領域が現れる。
【００５３】
具体的には、図７において、モールドの表面自由エネルギー（γmold）が２０ｍＪ／ｍ2の場合には、樹脂の表面自由エネルギーの極性成分（γpresist）が如何なる値であっても、接触角（θ）は３０度以上であるが、モールドの表面自由エネルギー（γmold）が２５ｍＪ／ｍ2の場合には、樹脂の表面自由エネルギーの極性成分（γpresist）が概ね１１〜１４ｍＪ／ｍ2の範囲で、接触角（θ）は５度以下になり、さらに、モールドの表面自由エネルギー（γmold）が３０ｍＪ／ｍ2の場合には、樹脂の表面自由エネルギーの極性成分（γpresist）が概ね４〜２１ｍＪ／ｍ2の範囲で、接触角（θ）は５度以下になる。
【００５４】
図８は、図７におけるモールドの表面自由エネルギーの極性成分（γpmold）を、モールドの表面自由エネルギー（γmold）の１／５にして、図７と同様にプロットした例である。
【００５５】
図８に示すように、モールドの表面自由エネルギーの極性成分（γpmold）が変化すると、接触角（θ）が５度以下になる樹脂の表面自由エネルギーの極性成分（γpresist）の範囲も変化する。
【００５６】
具体的には、図７において、モールドの表面自由エネルギー（γmold）が２５ｍＪ／ｍ2の場合には、樹脂の表面自由エネルギーの極性成分（γpresist）が概ね１１〜１４ｍＪ／ｍ2の範囲で、接触角（θ）は５度以下になっていたが、図８においては、樹脂の表面自由エネルギーの極性成分（γpresist）が概ね４〜６ｍＪ／ｍ2の範囲で、接触角（θ）が５度以下になる。
【００５７】
一方、図９は、Ｘ軸をモールドの表面自由エネルギー（γmold）、Ｙ軸を付着エネルギーの最大値（Ｗmold/resistｍａｘ）とし、樹脂の表面自由エネルギー（γresist）をパラメータとして、上記数式（１４）をプロットしたものである。図９に示すように、モールドの表面自由エネルギー（γmold）が小さいほど、及び／又は樹脂の表面自由エネルギー（γresist）が小さいほど、付着エネルギーの最大値（Ｗmold/resistｍａｘ）は小さくなる。したがって、モールドと樹脂の離型性を考えると、各々の表面自由エネルギーを小さくすることが望ましい。
【００５８】
さらに、表面自由エネルギーの極性成分、分散成分に着目して、付着エネルギーの増減を示す。図１０は、Ｘ軸が樹脂の表面自由エネルギーの極性成分（γpresist）、Ｙ軸が付着エネルギー（Ｗmold/resist）として、上記数式（１３）をプロットした図である。なお、図１０においては、図７と同様に、樹脂の表面自由エネルギー（γresist）を２５ｍＪ／ｍ2、モールドの表面自由エネルギーの極性成分（γpmold）をモールドの表面自由エネルギー（γmold）の１／２としている。
【００５９】
図７、および図１０に示すように、接触角（θ）が最小（若しくは、接触角が５度以下となる領域の中心）となる樹脂の表面自由エネルギーの極性成分（γpresist）において、付着エネルギー（Ｗmold/resist）は最大になる。
【００６０】
具体的には、モールドの表面自由エネルギー（γmold）が２５ｍＪ／ｍ2の場合には、樹脂の表面自由エネルギーの極性成分（γpresist）が概ね１２ｍＪ／ｍ2の近傍で、接触角（θ）は最小になっており（図７）、付着エネルギー（Ｗmold/resist）は最大になっている（図１０）。
【００６１】
次に、図１１は、図１０におけるモールドの表面自由エネルギーの極性成分（γpmold）を、モールドの表面自由エネルギー（γmold）の１／５にして、図１０と同様にプロットした例である。
【００６２】
図１１に示すように、モールドの表面自由エネルギーの極性成分（γpmold）が変化すると、付着エネルギー（Ｗmold/resist）が最大になる樹脂の表面自由エネルギーの極性成分（γpresist）の値も変化する。
【００６３】
そして、上述の図７と図１０の関係と同様に、接触角（θ）が最小（若しくは、接触角が５度以下となる領域の中心）となる樹脂の表面自由エネルギーの極性成分（γpresist）において、付着エネルギー（Ｗmold/resist）は最大になる。
【００６４】
具体的には、モールドの表面自由エネルギー（γmold）が２５ｍＪ／ｍ2の場合には、樹脂の表面自由エネルギーの極性成分（γpresist）が概ね５ｍＪ／ｍ2の近傍で、接触角（θ）は最小になっており（図８）、付着エネルギー（Ｗmold/resist）は最大になっている（図１１）。
【００６５】
ここで、モールドと樹脂の離型性を考えると、付着エネルギーが最大となる領域は避けるべきである。したがって、硬化前の状態である樹脂の表面自由エネルギーの極性成分の値は、硬化後の樹脂とモールドとの付着エネルギーが最大となる樹脂の表面自由エネルギーの極性成分の値から、離れた値である樹脂であることが望ましいと思われる。
【００６６】
以上、説明したように、モールドに形成された微小な凹凸パターンへの樹脂の充填に関して、モールドの表面自由エネルギーと樹脂の表面自由エネルギーの関係や、樹脂の表面自由エネルギーの大きさ、および、モールドと樹脂との付着エネルギーと樹脂の表面自由エネルギーおよびその極性成分との関係等が、本発明において特定した範囲を満たすものであれば、転写領域の全てに樹脂が広がり、かつ、毛管力を効果的に利用することができるため、高い押圧を要することなく、モールドに形成された微小な凹凸パターン形状に、忠実に追従して樹脂を充填させることができる。
【符号の説明】
【００６７】
１、２１、３１・・・モールド
２、２２、３２・・・樹脂
３・・・気体
４２・・・液体
【図１】
2015092598.tif 000018
【図２】
2015092598.tif 000019
【図３】
2015092598.tif 000020
【図４】
2015092598.tif 000021
【図５】
2015092598.tif 000022
【図６】
2015092598.tif 000023
【図７】
2015092598.tif 000024
【図８】
2015092598.tif 000025
【図９】
2015092598.tif 000026
【図１０】
2015092598.tif 000027
【図１１】
2015092598.tif 000028
【図１２】
2015092598.tif 000029